(57)【要約】【課題】活物質層が中間層の端縁を覆う構造でありながら、活物質層の剥離が生じがたい電極、及びこのような電極を備える蓄電素子を提供する。【解決手段】本発明の一態様は、導電性の電極基材、上記電極基材の表面の一部に積層される中間層、及び上記中間層の表面に積層される活物質層を備え、上記活物質層が上記電極基材の表面に接している縁部を有し、上記縁部が上記中間層の端縁を覆い、上記電極基材の表面に積層され、上記縁部に接する被覆層をさらに備える蓄電素子用の電極である。【選択図】図１
2018168607.tif 000002
【特許請求の範囲】
【請求項１】
導電性の電極基材、上記電極基材の表面の一部に積層される中間層、及び上記中間層の表面に積層される活物質層を備え、
上記活物質層が上記電極基材の表面に接している縁部を有し、上記縁部が上記中間層の端縁を覆い、
上記電極基材の表面に積層され、上記縁部に接する被覆層をさらに備える蓄電素子用の電極。
【請求項２】
上記被覆層表面の高さが、上記活物質層表面の高さ以下である請求項１の電極。
【請求項３】
平面視において、上記中間層と上記被覆層とが重なっていない請求項１又は請求項２の電極。
【請求項４】
上記縁部が、上記活物質層の端縁に向かって高さが漸減する漸減部を有し、
上記縁部において上記漸減部のみに上記被覆層が接している請求項１、請求項２又は請求項３の電極。
【請求項５】
上記被覆層が、無機粒子とバインダーとを含み、
上記被覆層におけるバインダーの含有量が５質量％以上９０質量％以下である請求項１から請求項４のいずれか１項の電極。
【請求項６】
請求項１から請求項５のいずれか１項の電極を備える蓄電素子。
【発明の詳細な説明】
【技術分野】
【０００１】
本発明は、電極及び蓄電素子に関する。
【背景技術】
【０００２】
リチウムイオン二次電池に代表される二次電池は、エネルギー密度の高さから、パーソナルコンピュータ、通信端末等の電子機器、自動車等に多用されている。上記二次電池は、一般的には、シート状の正極及び負極からなる一対の電極と、この電極間に介在する電解質とを有し、両電極間でイオンの受け渡しを行うことで充放電するよう構成される。また、二次電池以外の蓄電素子として、リチウムイオンキャパシタや電気二重層キャパシタ等のキャパシタも広く普及している。【０００３】
上記一対の電極は、通常、セパレータを介して積層又は巻回により交互に重畳された電極体を形成する。上記電極として、図５（ａ）に示すように、導電性の電極基材１０１と活物質層１０３との間に中間層１０２を設けた構造を有するものが提案されている（特許文献１参照）。上記特許文献１における中間層１０２は、炭素材料及びバインダーを含有し、この中間層１０２により電極の抵抗を低減させている。
【先行技術文献】
【特許文献】
【０００４】
【特許文献１】特開２０１５−１０３３９４号公報
【発明の概要】
【発明が解決しようとする課題】
【０００５】
通常、活物質層１０３は、図５（ａ）に示すように、中間層１０２の端縁が露出するように塗工されている。この場合、中間層１０２よりも活物質層１０３の面積が小さくなるため、蓄電素子の高エネルギー密度化を指向すると不向きである。【０００６】
これに対し、図６に示すように、中間層２０２の端縁を覆うように活物質層２０３塗工することが考えられる。この場合、活物質層２０２の面積増加が容易であり、蓄電素子のエネルギー密度も高まることが期待される。【０００７】
しかし、図６のように、中間層２０２の端縁を覆うように活物質層２０３設けた場合、活物質層２０３の端縁は中間層２０２の表面に積層されている部分よりも活物質層が厚くなる。このため、充放電の際の活物質の膨張収縮の繰り返しによって、活物質層２０３の端縁や中間層２０２との境界部から、活物質層２０３の剥離が生じやすくなる。活物質層２０３の端縁から剥離が生じると、剥離により滑落した活物質量の分だけ、電極の容量が低下するといった不都合を有する。【０００８】
本発明は、以上のような事情に基づいてなされたものであり、その目的は、活物質層が中間層の端縁を覆う構造でありながら、活物質層の剥離が生じがたい電極、及びこのような電極を備える蓄電素子を提供することである。
【課題を解決するための手段】
【０００９】
上記課題を解決するためになされた本発明の一態様は、導電性の電極基材、上記電極基材の表面の一部に積層される中間層、及び上記中間層の表面に積層される活物質層を備え、上記活物質層が上記電極基材の表面に接している縁部を有し、上記縁部が上記中間層の端縁を覆い、上記電極基材の表面に積層され、上記縁部に接する被覆層をさらに備える蓄電素子用の電極である。【００１０】
本発明の他の一態様は、上記電極を備える蓄電素子である。
【発明の効果】
【００１１】
本発明によれば、活物質層が中間層の端縁を覆う構造でありながら、活物質層の剥離が生じがたい電極、及びこのような電極を備える蓄電素子を提供することができる。
【図面の簡単な説明】
【００１２】
【図１】図１（ａ）は、本発明の一実施形態に係る電極の部分断面図であり、図１（ｂ）は、この電極の部分平面図である。
【図２】図２は、本発明の蓄電素子の一実施形態に係る非水電解質二次電池の斜視図である。
【図３】図３は、図２の非水電解質二次電池に備わる電極体の模式的部分断面図である。
【図４】図４は、本発明の一実施形態に係る蓄電素子を複数個集合して構成した蓄電装置を示す概略図である。
【図５】図５（ａ）は、従来の電極を示す部分断面図であり、図５（ｂ）は、この電極の部分平面図である。
【図６】図６は、従来の電極を改良した電極を示す部分断面図である。
【図７】図７は、図１の電極の製造途中の段階の状態を示す部分平面図である。
【発明を実施するための形態】
【００１３】
本発明の一実施形態に係る電極は、導電性の電極基材、上記電極基材の表面の一部に積層される中間層、及び上記中間層の表面に積層される活物質層を備え、上記活物質層が上記電極基材の表面に接している縁部を有し、上記縁部が上記中間層の端縁を覆い、上記電極基材の表面に積層され、上記縁部に接する被覆層をさらに備える蓄電素子用の電極である。
【００１４】
当該電極は、活物質層の縁部が中間層の端縁を覆う構造であるため、蓄電素子の高エネルギー密度化を図ることができる。さらに当該電極においては、被覆層が活物質層の縁部を押さえている構造を有するため、これにより活物質層の縁部からの剥離を抑制することができる。
【００１５】
上記被覆層表面の高さが、上記活物質層表面の高さ以下であることが好ましい。被覆層表面が高くなると、電極の巻回時に破断の原因となったり、電極の積層時に被覆層部分が盛り上がったりするため、生産性などに支障をきたす。そこで、このようにすることで、電極を積層した場合に被覆層が存在する部分が厚くならず、生産性を高め、また蓄電素子の小型化を図ることなどもできる。
【００１６】
当該電極は、平面視において、上記中間層と上記被覆層とが重なっていないことが好ましい。このようにすることで、被覆層表面の高さを活物質層表面の高さ以下としやすく、被覆層部分が厚くなることを抑制することができる。なお、「平面視」とは、電極基材表面に対する法線方向から見た状態をいう。具体的には、後述する実施形態の電極においては、図１（ｂ）が平面視した状態である。
【００１７】
上記縁部が、上記活物質層の端縁に向かって高さが漸減する漸減部を有し、上記縁部において上記漸減部のみに上記被覆層が接していることが好ましい。このようにすることで、被覆層表面の高さを活物質層表面の高さ以下としやすく、被覆層部分が厚くなることを抑制することができると共に、上記活物質層の縁部の電極基材との密着性を高め、活物質層の縁部からの剥離をより抑制することができる。
【００１８】
上記被覆層が、無機粒子とバインダーとを含み、上記被覆層におけるバインダーの含有量が５質量％以上９０質量％以下であることが好ましい。このように、被覆層においてバインダーの含有量を比較的多くすることで、被覆層の剥離抑制機能をより高めることができる。
【００１９】
本発明の一実施形態に係る蓄電素子は、当該電極を備える蓄電素子である。当該蓄電素子は、蓄電素子の高エネルギー密度化が容易な構造を有しかつ活物質層の剥離の発生も抑制された当該電極が備わっている。従って、当該蓄電素子は、信頼性が高く、長寿命化を図ることもできる。
【００２０】
以下、本発明の一実施形態に係る電極及び蓄電素子について詳説する。
【００２１】
＜電極＞
図１の電極１０は、電極基材１１、２つの中間層１２、２つの活物質層１３及び２つの被覆層１４を備える。当該電極１０は、蓄電素子用の電極である。当該電極１０は、正極であっても負極であってもよい。
【００２２】
電極基材１１は、導電性を有する。なお、「導電性」を有するとは、ＪＩＳ−Ｈ−０５０５（１９７５年）に準拠して測定される体積抵抗率が１０７Ω・ｃｍ以下であることを意味する。また、電極基材１１は、シート状の形状を有する。
【００２３】
当該電極１０が正極である場合、電極基材１１（正極基材）の材質としては、アルミニウム、チタン、タンタル等の金属又はそれらの合金が用いられる。これらの中でも、耐電位性、導電性の高さ及びコストのバランスからアルミニウム及びアルミニウム合金が好ましい。つまり、正極基材としてはアルミニウム箔が好ましい。なお、アルミニウム又はアルミニウム合金としては、ＪＩＳ−Ｈ−４０００（２０１４年）に規定されるＡ１０８５Ｐ、Ａ３００３Ｐ等が例示できる。一方、当該電極１０が負極である場合、電極基材１１（負極基材）の材質としては、銅、ニッケル、ステンレス鋼、ニッケルメッキ鋼等の金属又はそれらの合金が用いられ、銅又は銅合金が好ましい。つまり、負極基材としては銅箔が好ましい。銅箔としては、圧延銅箔、電解銅箔等が例示される。
【００２４】
電極基材１１の平均厚さとしては、例えば５μｍ以上５０μｍ以下とすることができる。なお、「平均厚さ」とは、任意の十点において測定した厚さの平均値をいう。以下において他の部材等に対して「平均厚さ」という場合にも同様に定義される。
【００２５】
２つの中間層１２は、電極基材１１の両面の一部にそれぞれ積層されている。すなわち、各中間層１２は、電極基材１１の表面及び裏面のそれぞれ一端部を残して積層されている。
【００２６】
中間層１２は、通常、導電剤とバインダー（結着剤）とを含む。中間層１２が導電剤を含むことにより、充放電サイクルに伴う電極基材１１と活物質層１３との接触抵抗の上昇を抑制することができる。
【００２７】
上記導電剤としては、炭素材料、金属等を挙げることができるが、炭素材料が好ましい。炭素材料としては、天然又は人造の黒鉛、ファーネスブラック、アセチレンブラック、ケッチェンブラック等を挙げることができる。
【００２８】
上記バインダーは、導電剤を固定でき、かつ使用範囲で電気化学的に安定であるものが、通常用いられる。上記バインダーとしては、フッ素樹脂（ポリテトラフルオロエチレン（ＰＴＦＥ）、ポリフッ化ビニリデン（ＰＶＤＦ）、フッ化ビニリデン−ヘキサフルオロプロピレン共重合体、ポリテトラフルオロエチレン（ＰＴＦＥ）、テトラフルオロエチレン−ヘキサフルオロプロピレン共重合体等）、ポリエチレン、ポリプロピレン、ポリイミド等の熱可塑性樹脂；エチレン−プロピレン−ジエンゴム（ＥＰＤＭ）、スルホン化ＥＰＤＭ、スチレンブタジエンゴム（ＳＢＲ）、フッ素ゴム等のエラストマー；多糖類高分子等が挙げられる。これらの中でも、耐熱性等の観点から、フッ素樹脂が好ましく、ＰＶＤＦがより好ましい。
【００２９】
中間層１２における導電剤とバインダーとの質量比（導電剤／バインダー）としては、５／９５以上８０／２０以下が好ましく、１０／９０以上５０／５０以下がより好ましい。中間層１２おける導電剤とバインダーとの質量比を上記範囲とすることで、十分な密着性を備えつつ、良好な導電性を確保することなどができる。
【００３０】
中間層１２の平均厚さとしては、例えば０．１μｍ以上１０μｍ以下とすることができる。
【００３１】
２つの活物質層１３は、各中間層１２の表面（外面）にそれぞれ積層されている。活物質層１３は、電極基材１１の表面に接している縁部１５を有する。この縁部１５が中間層１２の端縁１６を覆っている。なお、活物質層１３は、中間層１２を全て被覆していなくてもよい。すなわち、中間層１２は、縁部１５以外の一部が露出していてもよい。
【００３２】
活物質層１３は、活物質、及び必要に応じて導電剤、バインダー、増粘剤、フィラー等の任意成分を含む。これらの各成分は、一般的な活物質層に用いられる公知の成分を用いることができる。
【００３３】
当該電極１０が正極である場合の上記活物質（正極活物質）としては、例えばＬｉｘＭＯｙ（Ｍは少なくとも一種の遷移金属を表す）で表される複合酸化物（層状のα―ＮａＦｅＯ２型結晶構造を有するＬｉｘＣｏＯ２，ＬｉｘＮｉＯ２，ＬｉｘＭｎＯ３，ＬｉｘＮｉαＣｏ（１−α）Ｏ２，ＬｉｘＮｉαＭｎβＣｏ（１−α−β）Ｏ２，Ｌｉ１＋ｗＮｉαＭｎβＣｏ（１−α−β−ｗ）Ｏ２等、スピネル型結晶構造を有するＬｉｘＭｎ２Ｏ４，ＬｉｘＮｉαＭｎ（２−α）Ｏ４等）、ＬｉｗＭｅｘ（ＡＯｙ）ｚ（Ｍｅは少なくとも一種の遷移金属を表し、Ａは例えばＰ、Ｓｉ、Ｂ、Ｖ等を表す）で表されるポリアニオン化合物（ＬｉＦｅＰＯ４，ＬｉＭｎＰＯ４，ＬｉＮｉＰＯ４，ＬｉＣｏＰＯ４，Ｌｉ３Ｖ２（ＰＯ４）３，Ｌｉ２ＭｎＳｉＯ４，Ｌｉ２ＣｏＰＯ４Ｆ等）が挙げられる。これらの化合物中の元素又はポリアニオンは、他の元素又はアニオン種で一部が置換されていてもよい。電極合材層においては、これら化合物の１種を単独で用いてもよく、２種以上を混合して用いてもよい。
【００３４】
当該電極１０が負極である場合の上記活物質（負極活物質）としては、例えばＳｉ、Ｓｎ等の金属又は半金属；Ｓｉ酸化物、Ｓｎ酸化物等の金属酸化物又は半金属酸化物；ポリリン酸化合物；黒鉛（グラファイト）、非晶質炭素（易黒鉛化性炭素又は難黒鉛化性炭素）等の炭素材料等が挙げられる。
【００３５】
活物質層１３に含有されていてもよい導電剤及びバインダーとしては、中間層１２における導電剤及びバインダーと同様のものを挙げることができる。上記バインダーとしては、耐熱性等の観点から、フッ素樹脂が好ましく、ＰＶＤＦがより好ましい。
【００３６】
上記増粘剤としては、カルボキシメチルセルロース（ＣＭＣ）、メチルセルロース等の多糖類高分子が挙げられる。
【００３７】
上記フィラーとしては、蓄電素子性能に悪影響を与えないものであれば特に限定されない。フィラーの主成分としては、ポリプロピレン、ポリエチレン等のポリオレフィン、シリカ、アルミナ、ゼオライト、ガラス等が挙げられる。
【００３８】
活物質層１３におけるバインダーの含有量の下限としては、例えば１質量％であり、２質量％であってもよい。活物質層１３におけるバインダーの含有量の上限としては、例えば１０質量％であり、６質量％であってよい。
【００３９】
活物質層１３の平均厚さとしては、例えば１０μｍ以上２００μｍ以下とすることができる。なお、この活物質層１３の平均厚さは、中間層１２上に積層された活物質層１３の平坦部分（後述する漸減部１７以外の部分）の平均厚さとする。
【００４０】
２つの被覆層１４は、各活物質層１３の縁部１５に接するように、電極基材１１の表裏面にそれぞれ積層されている。すなわち、被覆層１４は、活物質層１３の縁部１５を押さえるように、電極基材１１に積層されている。但し、被覆層１４は、電極基材１１の先端までは積層されておらず、電極基材１１の先端は露出している。
【００４１】
被覆層１４は、無機粒子とバインダーとを含むことが好ましい。これにより、絶縁性を確保しつつ、活物質層１３の縁部１５の剥離をより十分に抑制することができる。被覆層１４は、無機粒子及びバインダー以外の他の成分が含有されていてもよい。
【００４２】
上記無機粒子としては、シリカ、アルミナ、チタニア、ジルコニア、マグネシア、セリア、イットリア、酸化亜鉛、酸化鉄等の無機酸化物、窒化ケイ素、窒化チタン、窒化ホウ素等の無機窒化物、その他、シリコンカーバイド、炭酸カルシウム、硫酸アルミニウム、水酸化アルミニウム、チタン酸カリウム、タルク、カオリンクレー、カオリナイト、ベーマイト、ハロイサイト、パイロフィライト、モンモリロナイト、セリサイト、マイカ、アメサイト、ベントナイト、アスベスト、アルミノシリケート、ケイ酸カルシウム、ケイ酸マグネシウム、ケイ藻土、ケイ砂、ガラス等を挙げることができる。
【００４３】
上記バインダーとしては、中間層１２におけるバインダーと同様のものを挙げることができる。これらの中でも、耐熱性等の観点から、フッ素樹脂が好ましく、ＰＶＤＦがより好ましい。
【００４４】
被覆層１４におけるバインダーの含有量の下限としては、５質量％が好ましく、１０質量％が好ましく、２０質量％がさらに好ましく、３０質量％がよりさらに好ましい。被覆層１４におけるバインダーの含有量を上記下限以上とすることで、活物質層１３の縁部１５に対する剥離抑制機能をより高めることができる。一方、この含有量の上限としては、９０質量％が好ましく、８０質量％がより好ましく、７０質量％がさらに好ましい。被覆層１４におけるバインダーの含有量を上記上限以下とすることで、絶縁性や耐熱性等を高めることができる。
【００４５】
被覆層１４の電極基材１１に対する剥離強度が、活物質層１３の電極基材１１に対する剥離強度よりも高い。これにより、被覆層１４が有する活物質層１３の縁部に対する剥離抑制機能が効果的に奏される。なお、剥離強度は、ＪＩＳ−Ｚ０２３７：２００９の１８０°剥離試験に準じて求めることができる。
【００４６】
被覆層１４の電極基材１１に対する剥離強度は、被覆層１４に含有されるバインダーの含有量を増やしたり、接着力の強いバインダーを用いたりすることにより高めることができる。なお、活物質層１３と被覆層１４とで同種のバインダーが含有されている場合、被覆層１４におけるバインダーの含有割合を高めることで、被覆層１４の電極基材１１に対する剥離強度を、活物質層１３の電極基材１１に対する剥離強度よりも高くすることができる。
【００４７】
被覆層１４の表面の高さ（ｈ１）が、活物質層１３の表面の高さ（ｈ２）以下であることが好ましい。これらの高さ（ｈ１）及び（ｈ２）は、電極基材１１の表面からの高さをいう。また、被覆層１４の表面高さ（ｈ１）とは、被覆層１４の表面のうちの最も高い位置の高さ（最大高さ）をいう。同様に、活物質層１３の表面の高さ（ｈ２）とは、活物質層１３の表面のうちの最も高い位置の高さ（最大高さ）をいう。
【００４８】
被覆層１４の平均厚さとしては、例えば１μｍ以上１００μｍ以下とすることができる。なお、被覆層１４の平均厚さは、平面視において活物質層１３と重ならない部分（電極基材１１に直接積層されている部分）の平均厚さをいう。また、被覆層１４の平均厚さの算出のために厚さを測定する１０点は、活物質層１３と重ならない部分の最も活物質層１３側の点と被覆層１４の活物質層１３とは反対側（基材露出部側）の端点との間を均等に３分割した中間の領域における任意の１０点とする。
【００４９】
当該電極１０は、平面視において、中間層１２と被覆層１４とが重なっていないことが好ましい（図１（ｂ）参照）。すなわち、中間層１２の先端よりも外側の領域に被覆層１４が積層されていることが好ましい。このように被覆層１４が積層されていることで、被覆層１４の膨らみが生じ難くなり、被覆層１４の表面の高さ（ｈ１）を活物質層１３の表面の高さ（ｈ２）以下としやすくなる。
【００５０】
また、活物質層１３の縁部１５は、活物質層１３の端縁に向かって高さが漸減する漸減部１７（傾斜部）を有する。活物質層１３において、中間層１２上に積層された部分は平坦となっている。これに対し、中間層１２の端縁よりも外側に積層された部分（電極基材１１に直接積層されている部分）が、実質的に漸減部１７となる。活物質層１３の縁部１５において、この漸減部１７のみに被覆層１４が接していることが好ましい。すなわち、被覆層１４は、活物質層１３の平坦部分とは接していないことが好ましい。このように被覆層１４が積層されていることで、被覆層１４の膨らみが生じ難くなり、被覆層１４の表面の高さ（ｈ１）を活物質層１３の表面の高さ（ｈ２）以下としやすくなる。
【００５１】
当該電極１０は、正極及び負極のいずれにも採用することができるが、正極として用いることが好ましい。また、正極及び負極の双方において、当該電極１０を採用することもできる。
【００５２】
当該電極１０の製造方法は特に限定されないが、例えば電極基材１１に対して、各層を塗工により積層することにより行うことができる。すなわち当該電極１０の製造方法は、例えば
塗工により、電極基材１１の表面に中間層１２を積層すること、
塗工により、中間層１２の表面に活物質層１３を積層すること、及び
塗工により、活物質層１３の縁部に接するように、電極基材１１の表面に被覆層１４を積層すること
を備える。
【００５３】
上記活物質層１３の積層の際は、活物質層１３の縁部１５が中間層１２の端縁１６を覆うように積層される。なお、各層の積層後は、必要に応じ、センサ等を用いた不良品の判別を行っても良い。この様な不良品判別方法を採用する場合、当該電極１０は、活物質層１３の縁部１５が中間層１２の端縁１６を覆う構造であるため、活物質層１３を設けた後の判別の際には、電極１０の表面の端縁付近に付着した異物や、活物質層１３の端縁の塗工ムラ等を容易に検知することができるので好ましい。
【００５４】
具体的に、当該電極１０の構造が、不良品の判別に有利である理由は以下の通りである。図５（ｂ）に、従来の電極として、中間層１０２の端縁が露出するように活物質層１０３が塗工されている状態を示す。製造工程においては、活物質層１０３を塗工した後、電極表面に異物が付着していないか、活物質層１０３がムラ無く塗工されているかなどについて、センサなどを用いて良否の判別を行う場合がある。一方、上記中間層１０２及び活物質層１０３は、通常、導電剤として炭素材料を含むため、一般的に黒色である。そのため、図５（ｂ）に示すように、電極表面の端縁付近に黒色の異物Ｘ（例えば、活物質層１０３の塗工液等）が付着している場合、特に、この異物Ｘが中間層１０２表面に付着している場合などは、この異物Ｘを検知することが困難である。また、活物質層１０３の端縁に塗工ムラがある場合も、その検知が難しい。そのため、不良品の検出が難しくなり、識別力の高い高価なセンサ等が必要となる。これに対し、図７に示すように、当該電極１０の製造においては、中間層の端縁を覆うように活物質層１３が積層される。この場合、異物Ｘは電極基材１１の表面に付着することとなるため、明度の差異などから検知が容易となる。また、活物質層１３の端縁の塗工ムラも検知しやすくなる。
【００５５】
上記各層の塗工に用いられる材料は、各層を形成する成分を水や有機溶媒で分散させた塗工液等を用いることができる。その他、例えば静電塗装等により各層を積層させてもよい。また、塗工された塗工液を乾燥させた後に、次の層の塗工液を塗工してもよいし、塗工液が未乾燥の状態で、次の層の塗工液を塗工し、まとめて乾燥を行ってもよい。
【００５６】
＜蓄電素子＞
図２に、本発明に係る蓄電素子の一実施形態である矩形状の非水電解質二次電池２０の概略図を示す。非水電解質二次電池２０は、図３に示す電極体２１（図２においては図示しない）がケース２２に収納されている。
【００５７】
図３に示すように、電極体２１は、正極１０及び負極２３がセパレータ２４を介して積層されたものである。なお、電極体２１は、複数の正極１０及び複数の負極２３が積層された構造や、正極１０及び負極２４が積層状態で扁平状に巻回された構造である。なお、図３においては、電極体２１の一部のみを模式的に示している。
【００５８】
図３の正極１０は、図１の電極１０を採用することができる。従って、図１と同一の符号を付して説明を省略する。
【００５９】
負極２３は、負極基材２５と、負極基材２５の両面に積層された２つの負極活物質層２６とを有する。負極基材２５と負極活物質層２６とは、図１の電極１０における電極基材１１及び活物質層１３において、電極１０が負極の場合として説明したものと同様である。なお、負極２３は、負極基材２５と負極活物質層２６との間に配置される中間層を有してもよい。また、負極として、図１の電極１０の構造のものを採用することもできる。
【００６０】
セパレータ２４としては、特に限定されず、公知の蓄電素子用セパレータを用いることができる。上記セパレータの材質としては、例えば織布、不織布、多孔質樹脂フィルム等が用いられる。これらの中でも多孔質樹脂フィルムが好ましい。多孔質樹脂フィルムの主成分としては、強度の観点から例えばポリエチレン、ポリプロピレン等のポリオレフィンが好ましい。また、これらの樹脂とアラミドやポリイミド等の樹脂とを複合した多孔質樹脂フィルムを用いてもよい。多孔質樹脂フィルムに無機層が積層されたセパレータを用いることもできる。
【００６１】
図２のケース２２としては、一般的な非水電解質二次電池のケースとして通常用いられる公知のアルミニウムケース、樹脂ケース等を用いることができる。ケース２２は、蓋体２７及びケース本体２８を有する。また、蓋体２７には、正極端子２９及び負極端子３０が設けられている。正極端子２９は、電極体２１の正極１０と接続され、負極端子３０は、電極体２１の負極２３と接続されている。
【００６２】
電極体２１が収納されたケース２２内には、非水電解質が充填される。上記非水電解質としては、非水電解質二次電池に通常用いられる公知の非水電解質が使用できる。上記非水電解質は、非水溶媒に電解質塩が溶解されたものを用いることができる。
【００６３】
上記非水溶媒としては、例えばエチレンカーボネート（ＥＣ）、プロピレンカーボネート（ＰＣ）、ブチレンカーボネート（ＢＣ）等の環状カーボネート、ジエチルカーボネート（ＤＥＣ）、ジメチルカーボネート（ＤＭＣ）、エチルメチルカーボネート（ＥＭＣ）等の鎖状カーボネートなどを挙げることができる。
【００６４】
上記電解質塩としては、リチウム塩、ナトリウム塩、カリウム塩、マグネシウム塩、オニウム塩等を挙げることができるが、リチウム塩が好ましい。上記リチウム塩としては、ＬｉＰＦ６、ＬｉＰＯ２Ｆ２、ＬｉＢＦ４、ＬｉＣｌＯ４、ＬｉＮ（ＳＯ２Ｆ）２等の無機リチウム塩、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、ＬｉＣ（ＳＯ２Ｃ２Ｆ５）３等のフッ化炭化水素基を有するリチウム塩などを挙げることができる。
【００６５】
また、上記非水電解質として、常温溶融塩、イオン液体、ポリマー固体電解質などを用いることもできる。
【００６６】
＜その他の実施形態＞
本発明は上記実施形態に限定されるものではなく、上記態様の他、種々の変更、改良を施した態様で実施することができる。上記実施の形態においては、蓄電素子が非水電解質二次電池である形態を中心に説明したが、その他の蓄電素子であってもよい。その他の蓄電素子としては、キャパシタ（電気二重層キャパシタ、リチウムイオンキャパシタ）等が挙げられる。さらに、電解質が水溶液である蓄電素子であってもよい。また、図１等の実施形態と異なり、電極基材の片面側のみに中間層、活物質層及び被覆層が形成された電極模本発明に含まれる。
【００６７】
本発明に係る蓄電素子の構成については特に限定されるものではなく、円筒型電池、角型電池（矩形状の電池）、扁平型電池等が一例として挙げられる。本発明は、上記の蓄電素子を複数備える蓄電装置としても実現することができる。蓄電装置の一実施形態を図４に示す。図４において、蓄電装置４０は、複数の蓄電ユニット４１を備えている。それぞれの蓄電ユニット４１は、複数の蓄電素子４２（例えば、図２の非水電解質二次電池２０）を備えている。上記蓄電装置４０は、電気自動車（ＥＶ）、ハイブリッド自動車（ＨＥＶ）、プラグインハイブリッド自動車（ＰＨＥＶ）等の自動車用電源として搭載することができる。
【産業上の利用可能性】
【００６８】
本発明は、パーソナルコンピュータ、通信端末等の電子機器、自動車等の電源として使用される蓄電素子、及びこれに備わる蓄電素子用電極等に適用できる。
【符号の説明】
【００６９】
１０  電極（正極）
１１  電極基材
１２  中間層
１３  活物質層
１４  被覆層
１５  縁部
１６  端縁
１７  漸減部
２０  非水電解質二次電池
２１  電極体
２２  ケース
２３  負極
２４  セパレータ
２５  負極基材
２６  負極活物質層
２７  蓋体
２８  ケース本体
２９  正極端子
３０  負極端子
４０  蓄電装置
４１  蓄電ユニット
４２  蓄電素子
１０１、２０１  電極基材
１０２、２０２  中間層
１０３、２０３  活物質層
Ｘ    異物
【図１】
2018168607.tif 000003
【図２】
2018168607.tif 000004
【図３】
2018168607.tif 000005
【図４】
2018168607.tif 000006
【図５】
2018168607.tif 000007
【図６】
2018168607.tif 000008
【図７】
2018168607.tif 000009
【国際調査報告】
2018168607.tif 000010
2018168607.tif 000011
2018168607.tif 000012